(57)【要約】      （修正有）【課題】耐湿性に優れ、かつ良好な伸び率を有するコーティング層を採用した包装袋用の積層紙及び当該積層紙を採用している包装用袋を提供する。【解決手段】積層紙は、紙を基材１とし、抗菌剤及び／又は消臭剤を含有するポリエチレン樹脂をコーティング層２とする。包装用袋は、当該積層紙を素材とする。【選択図】図３
0003225741.tif 000002
【実用新案登録請求の範囲】
【請求項１】
紙を基材とし、抗菌剤及び／又は消臭剤を含有するポリエチレン樹脂をコーティング層としている包装袋用の積層紙。
【請求項２】
コーティング層の厚みが１０μｍ〜５０μｍであることを特徴とする請求項１記載の積層紙。
【請求項３】
ポリエチレンが融点を９５℃〜１２０℃とする低密度ポリエチレンであることを特徴とする請求項１、２の何れか一項に記載の積層紙。
【請求項４】
コーティング層の表面に規則的な凹凸模様を配列していることを特徴とする請求項１、２、３の何れか一項に記載の積層紙。
【請求項５】
コーティング層を内側とし、その両側に紙基材を形成していることを特徴とする請求項１、２、３の何れか一項に記載の積層紙。
【請求項６】
請求項１、２、３、４、５の積層紙を素材としている包装用袋。
【考案の詳細な説明】
【技術分野】
【０００１】
本考案は、紙を基材とし、ポリエチレン樹脂をコーティング層とし、かつ包装用袋に使用する積層紙及び当該積層紙を素材とする包装用袋を技術分野としている。
【背景技術】
【０００２】
食品の素材及び建築用資材等を包装する包装用袋においては、包装されている物を変質させる外部からのバクテリア、及び／又は悪臭素材の浸入を防ぐことを必要としている。
【０００３】
紙を基材とし、かつ抗菌剤及び／又は消臭剤を含有しているプラスチックをコーティング層として採用する構成は、周知である。
【０００４】
因みに、特許文献１においては、抗菌剤を含むポリ塩化ビニル（ＰＶＣ）のフィルム（１）をコーティング層とした上で、接着剤（２）を介して紙基材に積層している構成を開示している（請求項１５、１７）。
【０００５】
他方、特許文献２は、紙（難燃紙）基材に対し、消臭剤を含有しているポリ塩化ビニルを主成分とする合成樹脂層のコーティング層による二層構成を開示している（１頁右下欄従来技術に関する説明部分）。
【０００６】
しかしながら、包装用袋、就中食品材料及び建築材料を放送する包装用袋は、防湿性を必要不可欠とするが、ポリ塩化ビニルは必ずしも防湿性に優れている訳ではない。
【０００７】
更には、包装用袋においては、外部からの力（主として圧力）が加えられた場合、コーティング層が破壊されないことを必要不可欠としており、そのためには、コーティング層が十分な伸び、即ち外部からの力に対し破壊されずに自ら伸長することによって破壊を免れる程度が大きいことを必要不可欠とする。
【０００８】
然るに、ポリ塩化ビニル（ＰＶＣ）は決して良好な伸び率を呈する訳ではなく、かつこの点は他の大抵のプラスチック樹脂の場合と同様である。
【先行技術文献】
【特許文献】
【０００９】
【特許文献１】特表２０１０−５１８０５５号公報
【特許文献２】特開平１−２２１２３５号公報
【考案の概要】
【考案が解決しようとする課題】
【００１０】
本考案は、耐湿性に優れ、かつ良好な伸び率を有するコーティング層を採用した包装袋用の積層紙及び当該積層紙を採用している包装用袋の構成を提供することを課題としている。
【課題を解決するための手段】
【００１１】
前記課題を解決するため、本考案の基本構成は、
（１）紙を基材とし、抗菌剤及び／又は消臭剤を含有するポリエチレン樹脂をコーティング層としている包装袋用の積層紙、
（２）前記（１）の積層紙を素材とする包装用袋、
からなる。
【考案の効果】
【００１２】
ポリエチレン（ＰＥ）をコーティング層として採用している前記基本構成（１）、（２）においては、ポリエチレン固有の十分な耐湿性を実現し、包装用袋中への湿気による影響を十分防止することができる。
【００１３】
のみならず、ポリエチレンによる十分な伸び率によって、外部からの力を加えられても、他のプラスチックに比し、コーティング層の破壊の程度が著しく少ない状態を実現することができる。
【００１４】
更には、ポリエチレンの融点が他のプラスチックに比し低いことから、抗菌剤又は消臭剤に対する影響を少ない状態とした上で、コーティングを行うことができる。
【図面の簡単な説明】
【００１５】
【図１】実施例１の構成を示しており、（ａ）は、上面図であり、（ｂ）は、積層方向断面図である。
【図２】実施例２の構成を示す積層方向断面図である。
【図３】本考案の基本構成を示す積層方向断面図である。
【考案を実施するための形態】
【００１６】
最初に、コーティング層の素材としてポリエチレン（ＰＥ）が選択されるべきであることを、以下の通り説明する。
【００１７】
背景技術の項において既に指摘したように、抗菌剤又は消臭剤を含有した塩化ビニル樹脂（ＰＶＣ）をコーティング層として採用している積層紙の構成は周知である。
【００１８】
しかしながら、ポリ塩化ビニルの吸水率は、０．０７〜０．４（１／８ｉｎ厚  ２４ｈｒ：２４時間にて１／８インチの厚みに侵入する水分の比率）であって、水分を吸収しやすく、耐湿性において決して良好ではない。
【００１９】
そして、ポリエチレン及びポリプロピレン（ＰＰ）以外の他のポリマーにおいても吸水率は同程度であって、例えばメタクリルポリマー（ＭＭＡ）の吸水率は０．３〜０．４である。
【００２０】
これに対し、高密度ポリエチレン（ＨＤ−ＰＥ）及びポリプロピレン等の吸水率は、０．０１より小さく、低密度ポリエチレン（ＬＤ−ＰＥ）の吸水率は０．０１５より小さい状態にあり、耐湿性に優れている。
【００２１】
更には、包装袋用の紙基材の場合には、外部からの衝撃力による破壊を防止するために伸び率が高いことが有効であるが、ポリ塩化ビニルの伸び率は２．０〜４０．０であって、決して良好ではない。
【００２２】
ポリエチレン及びポリプロピレン以外の他のポリマーの伸び率の程度が低く、耐衝撃性に劣っていることにおいて、ポリ塩化ビニルの場合と違いはない。
【００２３】
因みに、ポリスチレンの伸び率は２．８〜４．０であり、メタクリルポリマーの伸び率は５．０に過ぎない。
【００２４】
これに対し、高密度ポリエチレンの及び低密度ポリエチレンの伸び率は、それぞれ５０〜１０００及び２００〜６００であり、ポリプロピレン（ＰＰ）の伸び率は２２０〜７００であって、良好な耐衝撃性を示している。
【００２５】
したがって、包装用袋の耐湿性及び耐衝撃性を基準とした場合には、コーティング層としてはポリエチレン又はポリプロピレンが選択されることに帰する。
【００２６】
積層紙のコーティング層に含有される消臭剤としては、ピリジン系抗菌剤、ハロアルキルチオ系抗菌剤、チアゾール系抗菌剤、ベンゾイミダゾール系抗菌剤、イソフタロニトリル系抗菌剤、フェノール系抗菌剤、トリアジン系抗菌剤、臭素系抗菌剤、第４級アンモニウム塩系抗菌剤等を列挙することができる。
【００２７】
他方、積層紙のコーティング層において含有されている消臭剤としては、チタン、鉄、銅などの金属酸化物、有機酸、アルカリ塩基、エステル類、界面活性剤などによる有機系の合成物、植物由来の成分、及び動物由来の成分である天然から抽出される組成物を列挙することができる。
【００２８】
前記各抗菌剤は何れも複雑な立体構造による結合状態を呈しており、コーティングのためにコーティング処理を行った場合には、当該立体構造の一部が損壊し、抗菌という本来の機能が劣化する場合が少なからず発生する。
【００２９】
同様に、前記各消臭剤のうち、前記有機系化合物、及び天然物からの抽出された素材もまた、コーティングに伴うコーティング処理によって、本来の消臭機能が劣化する場合が少なからず発生する。
【００３０】
高密度ポリエチレン及び低密度ポリエチレンの融点は、それぞれ１２０℃〜１４０℃及び９５℃〜１３０℃であるが、コーティングに際し、良好な流動性を確保するために、３２０℃〜３４０℃の加熱が行われている。
【００３１】
融点が約１６８℃であるポリプロピレンにおいて、コーティングに際し高密度ポリエチレン及び低密度ポリエチレンと同程度の流動性を確保するためには、３２０℃〜３４０℃よりも更に数十度の高温による加熱を必要とする。
【００３２】
しかしながら、このような更なる高温による加熱が行われた場合には、抗菌剤及び消臭剤の機能が劣化する可能性が発生し、このような劣化防止に即するならば、ポリエチレンは明らかにポリプロピレンよりも優れている。
【００３３】
更には、ポリエチレンは、ポリプロピレンよりも融点が低いにも拘らず、逆に比重が稍大きいという関係にある。
【００３４】
因みに、ポリエチレンの比重は、高密度ポリエチレン及び低密度ポリエチレンの比重は、それぞれ０．９４１〜０．９６５及び０．９１８〜０．９３０であるのに対し、ポリプロピレンの比重は０．９０２〜０．９０６であって、明瞭に相違している。
【００３５】
このような場合、比重が小さい抗菌剤及び消臭剤の場合には、コーティングに際し、溶融状態にあるポリエチレン及びポリプロピレンに混入した場合、当該抗菌剤及び消臭剤はポリプロピレンの場合よりもポリエチレンの場合の方が表面に浮上しやすく、ひいては、コーティングが終了した段階において、ポリエチレンの場合の方がポリプロピレンよりも抗菌剤及び消臭剤の表面における存在確率が大きいという状態に至る場合が発生する。
【００３６】
このように、吸水率、伸び率、融点、及び比重を総合的に考慮した場合、基本構成（１）のように、包装使用の積層紙として抗菌剤及び／又は消臭剤を含有したコーティング層の素材としてはポリエチレンが必然的に選択され、その結果、基本構成（２）の包装用袋を実現することができる。
【００３７】
基本構成（１）の積層紙は、図３に示すように、紙基材１に対し、抗菌剤及び／又は消臭剤を含有するポリエチレン樹脂をコーティング層２として採用することに基づく二重構成による積層紙を形成している。
【００３８】
ポリエチレンの伸び率が高く、耐衝撃性が高いことを考慮した場合、コーティング層２の厚みについては、１０μｍ〜５０μｍに設定することができ、このような厚みの場合であっても、基本構成（２）の包装用袋に外部の衝撃が発生したとしても、コーティング層２が破壊されることは極めて稀である。
【００３９】
特に、コーティング層２として低密度ポリエチレンを採用した場合には、融点を９５℃〜１２０℃に選択することができ、抗菌剤及び消臭剤の機能低下に関する影響力を小さく設定することができる。
【００４０】
基本構成（１）における抗菌剤及び／又は消臭剤の含有率は、通常採用されているコーティング層２の場合と同様に、１〜２０％という重量％と設定することができるが、通常、３〜５％の場合が多い。
【００４１】
前記含有率を前提とした上で、基本構成（１）の積層紙によって基本構成（２）の包装用袋を形成した場合には、確実な抗菌及び／消臭作用を伴う包装用袋を確保することができる。
【００４２】
以下、実施例に即して説明する。
【実施例１】
【００４３】
実施例１は、図１（ａ）、（ｂ）に示すように、コーティング層２の表面に規則的な凹凸模様を配列していることを特徴としている。
【００４４】
実施例１のようにコーティング層２の表面に規則的な凹凸模様を設定することによって、抗菌剤及び／又は消臭剤の表面における露出の程度を大きい状態とし、その結果、抗菌効果又は消臭効果をより一層助長することができる。
【実施例２】
【００４５】
実施例２は、図２に示すように、コーティング層２を内側とし、その両側に紙基材１を形成していることを特徴としている。
【００４６】
実施例２のように、コーティング層２を内側とし、外側に紙基材１を配設した場合には、コーティング層２の外部との接触による消耗を避けることができる。
【００４７】
しかも、紙基材１／コーティング層２／紙基材１という３層構成による積層紙によって包装袋を形成した場合には、外側を形成する紙基材１は外部からの菌（バクテリア）及び悪臭物質の浸入に対する防御を助長しており、抗菌作用及び／又は消臭作用を向上することができる。
【産業上の利用可能性】
【００４８】
このように、本考案に係る積層紙及び当該積層紙を使用した包装袋は、良好な耐湿性及び耐衝撃性を実現した上で、適切な抗菌作用及び／又は消臭作用を発揮することが可能であって、その利用範囲は広範である。
【符号の説明】
【００４９】
１  基材
２  コーティング層
【図１】
0003225741.tif 000003
【図２】
0003225741.tif 000004
【図３】
0003225741.tif 000005
【手続補正書】
【提出日】令和2年1月22日(2020.1.22)
【手続補正１】
【補正対象書類名】実用新案登録請求の範囲
【補正対象項目名】請求項６
【補正方法】変更
【補正の内容】
【請求項６】
請求項１、２、３、４、５の何れか一項に記載の積層紙を素材としている包装用袋。